(57)【特許請求の範囲】
【請求項１】
ポリマー組成物用のドリップ防止剤であって、当該ドリップ防止剤が、ポリスチレン、ポリ−α−アルキルスチレン、ポリアルキルアクリレート、ポリアルキルメタクリレート、ポリ塩化ビニル、ポリ塩化ビニリデン、ポリ酢酸ビニル、ポリビニルアルコール、ポリビニルブチルアルデヒド、ポリブタジエン、スチレン−アクリロニトリル共重合体、α−アルキルスチレン−アクリロニトリル共重合体、アクリロニトリル−ブタジエン−スチレン共重合体、スチレン−ブタジエンゴム及びこれらの混合物からなる群から選定される重合体又は共重合体によってテトラフルオロエチレンポリマーを少なくとも部分的に封入してなる粒子からなる自由流動性粉末の形態のポリマーブレンドからなり、上記封入用重合体又は共重合体がテトラフルオロエチレンポリマーラテックス存在下での１種類以上の単量体の乳化重合で得られ、上記テトラフルオロエチレンポリマーの量が当該ポリマーブレンド中のポリマーの全重量を基準にして２５〜８０重量％に相当することを特徴とするドリップ防止剤。
【請求項２】
前記封入用重合体又は共重合体が、ラジカル法で乳化重合し得る単量体又は単量体混合物の重合によって得られることを特徴とする、請求項１記載のドリップ防止剤。
【請求項３】
前記封入用重合体又は共重合体が、スチレン−アクリロニトリル共重合体、α−メチルスチレン−アクリロニトリル共重合体、アクリロニトリル−ブタジエン−スチレン共重合体及びこれらの混合物からなる群から選定されることを特徴とする、請求項１又は請求項２記載のドリップ防止剤。
【請求項４】
前記封入用重合体又は共重合体が、ポリスチレン、ポリ−α−メチルスチレン、ポリメチルメタクリレート、ポリプロピルメタクリレート、ポリブチルメタクリレート、ポリメチルアクリレート、ポリプロピルアクリレート、ポリブチルアクリレート、ポリ塩化ビニル、ポリ塩化ビニリデン、ポリ酢酸ビニル、ポリビニルアルコール、ポリビニルブチルアルデヒド及びこれらの混合物からなる群から選定されることを特徴とする、請求項１又は請求項２記載のドリップ防止剤。
【請求項５】
ポリマーマトリックス中に請求項１乃至請求項４のいずれか１項記載のドリップ防止剤を分散しかつ難燃剤を配合してなる難燃化ポリマー組成物であって、当該組成物中の前記テトラフルオロエチレンポリマーの含有量がポリマーマトリックス重量の０．０５〜１０重量％であることを特徴とする、難燃化ポリマー組成物。
【発明の詳細な説明】
【０００１】
【産業上の利用分野】
本発明は、概括的には、テトラフルオロエチレン誘導体の群を含有してなる重合物（以下、テトラフルオロエチレン重合物という）を基体とする新規ポリマーブレンド、及びその製造方法、これらの新規ポリマーブレンドの押出成形、押出ブロー成形又は射出成形によって得られる製品、並びにこれらの新規ポリマーブレンドのポリマー組成物中における使用に関する。
【０００２】
より詳細には、本発明は乳化重合、特にラジカル法で乳化重合し得る単量体又は単量体混合物の重合で得られる重合体又は共重合体によって全体的又は部分的に封入されたテトラフルオロエチレン重合物粒子を含んだ新規ポリマーブレンドに関するものであり、該ポリマーブレンドは、上記粒子同士を連結する網状構造（ネットワーク）を形成するようなテトラフルオロエチレン重合物フィラメントを実質的に含んでいない。
【０００３】
この新規ポリマーブレンドは、塊状化傾向をもたない自由流動性粉末の形態で得ることができ、そのため、このブレンドは取扱い及び貯蔵が格段に容易となり、こうした効果は、とりわけ、テトラフルオロエチレン誘導体の群を含んだ重合物の取扱いが困難であったようなプラスチックで顕著である。
【０００４】
本発明の新規ポリマーブレンドは、ポリマー組成物（特に難燃化ポリマー組成物）に有効量で配合した場合、そのポリマー組成物の機械的性質を損なうことなく、その難燃性を驚異的に改善し、驚くべきことには、さらに該組成物の幾つかの機械的性質（たとえば引張伸び及び衝撃強さ）さえも改善する。
【０００５】
【従来の技術】
ドイツ国特許出願公開（ＤＥ−Ａ）第３，９０３，５４７号公報には、ポリシロキサン−ポリカーボネートブロック共重合体とＰＴＦＥの混合物が記載されており、この混合物は硬質熱可塑性樹脂として使用され、良好な環境応力亀裂抵抗をもつ。この混合物は、特に、上記のブロック共重合体を所要量のＰＴＦＥの存在下で合成することによって製造し得る。
【０００６】
欧州特許出願公開（ＥＰ−Ａ）第０，１６６，１８７号公報には、テトラフルオロエチレン重合物を含有する粉末組成物が記載されている。この粉末はポリ（テトラフルオロエチレン）の分散物をグラフト重合物（たとえばアクリロニトリル−ブタジエン−スチレングラフト化重合物）のラテックスと混合し、粉末を得るために濾過及び乾燥することによって得られる。
【０００７】
【解決すべき課題】
このようにして共沈(coprecipitation) で得られる粉末（別の呼び方では共凝結(co-coagulation)又は共凝集(co-flocculation) 粉末）は、特に、ＰＴＦＥ含有量が高いとき、たとえば２５重量％又はそれ以上の場合、高い自己粘着性をもつという欠点をもち、その結果、自由には流動せず、そのため取扱い及び貯蔵が困難となる。
【０００８】
【解決手段】
本発明は、重合体又は共重合体によって全体的又は部分的に封入されたテトラフルオロエチレン重合物を含有する自由流動性粉末の形態のポリマーブレンドに係る。
【０００９】
本発明は、また、重合体又は共重合体によって全体的又は部分的に封入されたテトラフルオロエチレン重合物粒子を含むポリマーブレンドであって、しかも該ブレンドの粒子を相互に連結する網状構造を形成するテトラフルオロエチレン重合物フィラメントを実質的に含まないことを特徴とするポリマーブレンドに係る。
【００１０】
本発明は、また、重合体又は共重合体によって全体的又は部分的に封入されたテトラフルオロエチレン重合物粒子を含む自由流動性粉末の形態の新規ポリマーブレンドであって、しかも該ブレンドの粒子を相互に連結する網状構造を形成するテトラフルオロエチレン重合物フィラメントを実質的に含まない新規ポリマーブレンドの製造方法に係る。
【００１１】
さらに、本発明は、この新規ポリマーブレンドのたとえば押出成形、押出ブロー成形及び射出成形によって得られる製品に係る。
【００１２】
最後に、本発明は、この新規ポリマーブレンドを含有してなる組成物、特に難燃化組成物に係り、得られる組成物は改善された難燃性及び機械的性質を有する。
【００１３】
本発明によれば、乳化重合、特にラジカル法で乳化重合し得る単量体又は単量体混合物の重合で得られる重合体又は共重合体によって全体的又は部分的に封入されたテトラフルオロエチレン重合物粒子を含有してなる新規ポリマーブレンドが製造される。
【００１４】
この新規テトラフルオロエチレン重合物基体ブレンドは、共沈によって得られるテトラフルオロエチレン重合物基体ポリマーブレンドとは形態が異なることを本質的な特徴とし、しかも、特にテトラフルオロエチレン重合物含有量が比較的高い場合に、該ブレンドの粒子を相互に連結する網状構造を形成するテトラフルオロエチレン重合物フィラメントを実質的に含まないという特徴を有する。
【００１５】
テトラフルオロエチレン重合物としては、ポリ（テトラフルオロエチレン）、テトラフルオロエチレン−ヘキサフルオロエチレン共重合体並びにテトラフルオロエチレンと少量の共重合可能なエチレン性不飽和単量体との共重合体を本発明の新規ポリマーブレンドに使用することができる。これらのポリマーは公知であり、たとえばＳｃｈｉｌｄｋｎｅｃｈｔ著“Ｖｉｎｙｌ  ａｎｄ  ｒｅｌａｔｅｄ  ｐｏｌｙｍｅｒｓ”（Ｊｏｈｎ  Ｗｉｌｅｙ  ＆  Ｓｏｎｓ，Ｉｎｃ．、ニューヨーク、１９５２年発行）第４８４−４９４頁及びＷｏｌｌ著“Ｆｌｕｏｒｏｐｏｌｙｍｅｒｓ”（Ｗｉｌｅｙ−Ｉｎｔｅｒｓｃｉｅｎｃｅ、Ｊｏｈｎ  Ｗｉｌｅｙ  ＆  Ｓｏｎｓ、ニューヨーク、１９７２年発行）に記載されている。
【００１６】
好ましくは、ポリ（テトラフルオロエチレン）をしようする。
【００１７】
テトラフルオロエチレン重合物を封入するための重合体及び共重合体は、乳化重合、特にラジカル法で乳化重合し得る単量体又は単量体混合物から得られる任意の重合体及び共重合体であり得る。
【００１８】
本発明の新規ポリマーブレンド中に封入用重合体として使用し得る重合体としては、ポリスチレン、ポリ（α−アルキルスチレン）、たとえばポリ−α−メチルスチレン、ポリ−α−エチルスチレン、ポリ−α−プロピルスチレン、ポリ−α−ブチルスチレンなど、ポリ−ｐ−メチルスチレン、ハロゲン化ポリスチレン、アクリル系ポリマー、たとえばポリアクリロニトリル、ポリメタクリロニトリルなど、ポリ（アルキルアクリレート）、たとえばポリ（メチルアクリレート）、ポリ（エチルアクリレート）、ポリ（プロピルアクリレート）、ポリ（ブチルアクリレート）など、ポリ（アルキルメタクリレート）、たとえばポリ（メチルメタクリレート）、ポリ（エチルメタクリレート）、ポリ（プロピルメタクリレート）、ポリ（ブチルメタクリレート）など、ポリブタジエン、ビニル系ポリマー、たとえばポリ（酢酸ビニル）、ポリ（塩化ビニル）、ポリ（塩化ビニリデン）、ポリ（フッ化ビニリデン）、ポリ（ビニルアルコール）など、並びにこれらの混合物を挙げることができる。
【００１９】
本発明の新規ポリマーブレンド中に封入用共重合体として使用し得る共重合体としては、スチレン、アルキルアクリレート、アルキルメタクリレート、塩化ビニルと、たとえばアクリロニトリルやメタクリロニトリルやアルキルメタクリレートやアルキルアクリレート単量体のような別の単量体との共重合体、並びにグラフト重合物、たとえばポリブタジエン、ポリクロロプレン又はスチレン−ブタジエン共重合体、たとえばアクリロニトリル−ブタジエン共重合体ゴム、アルキルアクリレートゴム、スチレン−ブタジエンゴム、ＥＰＤＭゴム又はシリコーンゴムを挙げることができる。
【００２０】
本発明によれば、推奨される重合体は、ポリスチレン、ポリ（α−アルキルスチレン、特にポリ（α−メチルスチレン）、ビニル系ポリマー、特にポリ（塩化ビニル）、ポリ（酢酸ビニル）、並びにポリ（メチルメタクリレート）である。
【００２１】
本発明のブレンドに推奨される共重合体はスチレン−アクリロニトリル（ＳＡＮ）及びアクリロニトリル−ブタジエン−スチレン（ＡＢＳ）共重合体、α−アルキルスチレン−アクリロニトリル共重合体、特にα−メチルスチレン−アクリロニトリル（ＡＭＳＡＮ）共重合体、スチレン−ブタジエンゴム（ＳＢＲ）並びにこれらの混合物である。
【００２２】
共重合体として最も推奨されるのは、スチレン−アクリロニトリル及びα−メチルスチレン−アクリロニトリル共重合体である。
【００２３】
本発明の新規ポリマーブレンド中のテトラフルオロエチレン重合物の割合は広範囲に設定しうるが、ブレンド中のポリマーの全重量を基準にして、一般に０．０１〜８０重量％の範囲、好ましくは０．０５〜７０重量％の範囲である。
【００２４】
本発明の新規ポリマーブレンドは、単量体又は単量体混合物をポリテトラフルオロエチレンラテックスの存在下で、好ましくはラジカル法で、乳化重合することによって簡単に製造し得る。封入用重合体の製造には、たとえば不連続式、半連続式又は連続式の乳化重合法など、様々な乳化重合法を使用することができる。乳化重合（エマルジョン重合ともいう）に関し、本明細書で用いる用語「エマルジョン」は、エマルジョンだけ或いはエマルジョン−懸濁液を意味する。
【００２５】
ＴＦＥ誘導体の群を含んだ重合物ラテックスは、封入用重合体又は共重合体の重合用反応媒質中に、重合開始時から（すなわち、重合が全く始まっていないうちに）導入してもよいし、或いは重合中に（一般には、単量体の９０重量％以上が重合又は共重合される前に）導入することもできる。
【００２６】
一般に、テトラフルオロエチレン重合物ラテックスは２０〜８０重量％の固形分を含んでおり、このラテックスの粒度は０．０５〜２０μｍ（レーザー回折法で測定）の範囲であり、好ましくは０．１〜１μｍの範囲である。
【００２７】
ラジカル法による乳化重合は周知のプロセスである。ラジカル重合については、たとえばＧ．ＣＨＡＭＰＥＴＩＥＲ著の“Ｃｈｅｍｉｅ  ｍａｃｒｏｍｏｌｅｃｕｌａｉｒｅ（「巨大分子化学」の意）”第１巻、第３章（ＨＥＲＭＡＮＮ発行）に記載されている。
【００２８】
封入用重合体の重合が完了したら、次の工程で凝結及び乾燥を行って、自由流動性で、塊状化傾向をもたず、しかも目的ポリマーブレンドの粒子を相互に連結する網状構造を形成するようなテトラフルオロエチレン重合物フィラメントを実質的に含まないポリマーブレンド粉末を得る。
【００２９】
【実施例】
次に本発明を実施例によってさらに説明する。
【００３０】
実施例１−３
スチレン−アクリロニトリル（ＳＡＮ）共重合体によって封入されたテトラフルオロエチレン重合物粒子を含む本発明の新規ポリマーブレンドを、半連続式乳化重合法を用いて製造した。
【００３１】
重合：
スチレン−アクリロニトリル共重合体によって封入されたＰＴＦＥ粒子を含有してなる新規ブレンド（ＰＴＦＥ／ＳＡＮ）を以下に述べる方法で製造した。
【００３２】
１５リットル反応容器を温度６０℃で使用し、それを１２０回転／分（ｒｐｍ）で撹拌した。ＳＡＮ共重合体は、第一鉄イオン／クメンヒドロペルオキシド（ＣＨＰ）レドックス系をラジカル開始剤として、エチレンジアミンテトラ酢酸（ＥＤＴＡ）キレート剤及びヒドロキシメタンスルフィネートナトリウム・２水和物（ＳＦＳ）還元剤と併用することによって製造した。ｔ−ドデシルメルカプタン（ＴＤＭ）を連鎖移動剤として使用した。テトラフルオロエチレン重合物ラテックを、石鹸中の該重合物の溶液の形で導入した。この石鹸系は牛脂脂肪酸（ＴＦＡ）であった。反応器には、開始剤の供給を開始する前に、まず石鹸／テトラフルオロエチレン重合物溶液全体と残るすべての溶液（ＳＦＳ／ＥＤＴＡ溶液、ＦｅＳＯ4 溶液及び単量体／ＴＤＭ溶液）の１５重量％を装入した。次に、残るすべての溶液の供給を開始する少し前にＣＨＰ開始剤だけを導入した。これらの供給が完了した時点で、反応器を６０℃の温度で最大１８０分の後重合工程の間撹拌状態に保持した。このようにしてテトラフルオロエチレン重合物／ＳＡＮの新規ブレンドを得た。
【００３３】
製造法及び得られたブレンドの詳細を次の表１に示す。
【００３４】
0003920789.tif 000002
0003920789.tif 000003
【００３５】
各実施例について、転化率（固形物含量に基づく）及びｐＨを時間の関数としてモニターした。
【００３６】
結果を表２に示す。
【００３７】
0003920789.tif 000004
【００３８】
凝結及び乾燥
得られたポリマーブレンドを酸溶液（水中に硫酸２部）中に導入し、激しく撹拌しながら９５℃に加熱した。固形物含量は１５重量％であった。上記の各ブレンドラテックスの導入は約１０分で完了した。得られたスラリーをこの温度で２０分間撹拌した後に遠心分離した。得られた粉末を次いで５５℃で３０分間再度ペースト化した。このペーストの固形物含量は１８％であった。遠心分離後、得られた粉末を流動床式乾燥機中で６０℃の温度で約２時間乾燥した。０．３〜０．４％の間に最終水分量をもつ自由流動性粉末を得た。
【００３９】
比較のため、ＳＡＮラテックスとＰＴＦＥラテックスの混合物から、上記と同一条件下において、凝結（共沈）によってＰＴＦＥ５０重量％及びＳＡＮ５０重量％を含有するポリテトラフルオロエチレンとＳＡＮのポリマーブレンドを製造した。
【００４０】
得られた粉末の流動性を漏斗試験を使用して評価した。結果を以下の表３及び表４に示す。
【００４１】
0003920789.tif 000005
【００４２】
0003920789.tif 000006
【００４３】
これらの結果は、本発明のブレンドの粉末は、凝結で得た粉末よりも格段に容易に流動することを示している。粉末の各々についてそれらを一連の篩を通過させることによって、粒度の測定も行った。ラテックス混合物の凝結によって得られた粉末の粒度は、該粉末の自己粘着のために篩を通過させることができなかったので、測定することができなかった。この自己粘着現象はブレンドのＰＴＦＥ含有量と共に増加することが認められるであろう。本発明のブレンドの粉末がラテックス混合物の凝結によって得られる粉末よりも、ＰＴＦＥ含有量が高い場合は特に、著しく低い粘着傾向をもつことは明らかである。
【００４４】
本発明のブレンドの粉末及びラテックス混合物の共沈によって得られる粉末のそれぞれの顕微鏡写真を図面として添付する。
【００４５】
図１は、ラテックス混合物の共沈によって得られた５０／５０  ＰＴＦＥ／ＳＡＮブレンド粉末の走査電子顕微鏡写真（倍率２５０００×）である。この図に示されているように、ＳＡＮ粒子はＰＴＦＥフィラメントによって連結されている。
【００４６】
図２及び図３は、本発明に従う実施例１及び実施例３の新規ブレンド粉末の走査電子顕微鏡写真（倍率２５０００×）である。
【００４７】
図１では粉末粒子を連結するフィラメントの数が多すぎて粉末の自由な流動を妨げるほどであるのに対して、図２及び図３にみられるように、実施例１のブレンドの場合には粒子同士を連結しているフィラメントは粉末に全く存在しておらず、また実施例３のブレンドの場合にも粉末にはフィラメントは実質的に存在せず、その結果として、得られる粉末は６０重量％もの高いＰＴＦＥレベルでも自由に流動する。
【００４８】
さきに示したように、本発明に従う新規ブレンドは押出成形、押出ブロー成形又は射出成形によって製品を得るために直接使用することができる。
【００４９】
本発明の新規ブレンドは、ポリマー組成物、特に難燃化ポリマー組成物の難燃性を増大させるのに特に有用であることが認められた。
【００５０】
テトラフルオロエチレン重合物は、難燃化ポリマー組成物中にドリップ防止剤として既に使用されている。しかしながら、これらの重合物の使用はいくつかの欠点をもつ。特に、かゝるテトラフルオロエチレン重合物を含有する組成物から得られる押出フィルムは表面状態が劣悪で、表面に非溶融粒子を呈するか或いはテトラフルオロエチレン重合物がポリマーマトリックス中で繊維質の網状構造を形成し、その結果、非常に低い衝撃強度特性を与える。最後に、これらのテトラフルオロエチレン重合物粉末を配合すると、元来透明であったマトリックスの不透明度を増す傾向がある。
【００５１】
これらの短所は、明らかに、組成物マトリックス中におけるテトラフルオロエチレン重合物粒子の不十分な分散によるものである。
【００５２】
本発明の新規テトラフルオロエチレン重合物基体ブレンドを組成物に配合すると、上述の短所は矯正される。
【００５３】
特に、これらの新規な封入テトラフルオロエチレン重合物基体ブレンドを使用すると、マスターバッチ中のテトラフルオロエチレン重合物含有量を高くする（たとえば４０％を超える）ことが可能になるが、こうしたことは、これ以外のマスターバッチ製造法（たとえばポリテトラフルオロエチレンラテックスと支持ポリマーラテックスとの共凝結法）を用いた場合には実質的に達成不可能である。本発明の新規な封テトラフルオロエチレンポリマーブレンドは易分散性であり、マトリックスと相溶性であって、きわめて微細なテトラフルオロエチレン重合物粒子が均一に分散されていて、その結果、射出成形品又は押出成形品は優れた表面状態を呈しつつ、組成物のそれ以外の優れた性質も保持する。
【００５４】
特に、本発明による新規ブレンドの使用は、テトラフルオロエチレン重合物が高レベルで含まれているときにも（たとえば６０％）、衝撃強さ、とりわけ多軸衝撃強さ及びアイゾット衝撃強さに悪影響を与えない。
【００５５】
本発明は、したがって、本発明のポリマーブレンドを、テトラフルオロエチレン重合物含有量がポリマーマトリックス１００重量部当たり０．０５〜１０重量部、好ましくは０．０５〜６重量部となるような割合で含有してなる組成物を提供する。
【００５６】
好ましくは、本発明の組成物は難燃剤をさらに含んでいる。
【００５７】
本発明の組成物のポリマーマトリックス用に使用し得るポリマーの代表的なものとしては、ポリカーボネート、ポリフェニレンオキシド（ＰＰＯ）、ポリ（ブチレンテレフタレート）及びポリ（エチレンテレフタレート）のようなポリ（アルキレンテレフタレート）、ポリ（塩化ビニル）、ポリ（酢酸ビニル）、ポリ（ビニルアルコール）のようなビニルポリマー、ポリプロピレン及びポリエチレンのようなポリアルキレン、ポリ（メチルアクリレート）及びポリ（メチルメタクリレート）のようなポリアクリレート及びポリメタクリレート、ポリスチレン、特に耐衝撃性ポリスチレン（ＨＩＰＳ）、ポリスルホン及びポリエーテルイミド、アクリロニトリル−ブタジエン−スチレン及びスチレン−アクリロニトリル共重合体及びアクリロニトリル−ブタジエン−スチレン／ポリカーボネートブレンド、ポリ（フェニレンオキシド）／ポリスチレンブレンド、及びポリ（ブチレンテレフタレート）／ポリカーボネートブレンドのような熱可塑性ポリエステル／ポリカーボネートブレンドを挙げることができる。
【００５８】
このましくは、本発明の組成物は難燃化される。
【００５９】
難燃剤としては、こうした組成物用の公知の任意の難燃剤系を使用することができる。難燃剤の例としては、オルガノホスフェート及びハロゲン化有機化合物を挙げることができる。好ましくは、たとえばテトラブロモビスフェノールＡから誘導される化合物のような臭素化芳香族化合物が使用される。さらに好ましくは、ハロゲン化芳香族化合物（特に臭素化化合物）とアンチモン化合物（たとえば酸化アンチモンなど）を含有する相乗的組合せが使用される。
【００６０】
オルガノホスフェート系難燃剤としては、特にフェニルビスドデシルホスフェート、フェニルビスネオペンチルホスフェート、ポリエチレン水素ホスフェート、フェニルビス（３，５，５′−トリメチルヘキシル）ホスフェート、エチルジフェニルホスフェート、２−エチルヘキシルジ−ｐ−トリルホスフェート、ジフェニル水素ホスフェート、ビス（２−エチルヘキシル）ｐ−トリルホスフェート、トリトリルホスフェート、ビス（２−エチルヘキシル）フェニルホスフェート、トリノニルホスフェート、フェニルメチル水素ホスフェート、ジドデシルｐ−トリルホスフェート、トリクレジルホスフェート、トリフェニルホスフェート、ハロゲン化トリフェニルホスフェート、ジブチルフェニルホスフェート、２−クロロエチルジフェニルホスフェート、２−エチルヘキシルジフェニルホスフェート及びジフェニル水素ホスフェートを挙げることができ、これらは場合によってはヘキサブロモベンゼン及び酸化アンチモンと組み合わせて使用される。
【００６１】
本発明の組成物中に難燃剤として使用し得るハロゲン化有機化合物としては、テトラブロモビスフェノールＡ、ビス（トリブロモフェノキシ）エタン、ポリ（ブロモジフェニルエーテル）、ポリ（ブロモフェノール）、ポリ（ブロモフェニルアルキルエーテル）、ポリ（ブロモベンジルアクリレート）又はポリアクリレート、ポリ（ブロモシクロドデカン）、ポリ（ブロモスチレン）、ポリ（ブロモフェニルマレイミド）、臭素化エポキシ単量体又はエポキシポリマー、ハロ−置換ジフェノールとジフェノールから誘導されるコポリカーボネート（好ましくはハロゲンが塩素又は臭素であるもの）を挙げることができる。好ましくは、このコポリカーボネートは、ハロゲン化ビスフェノールＡ（たとえばテトラブロモビスフェノールＡ及びテトラクロロビスフェノールＡなど）とジフェノール（たとえばビスフェノールＡなど）との生成物である。好ましくは、難燃化用ハロゲン化有機化合物はアンチモン化合物（たとえば酸化アンチモン）と組み合わせて使用される。
【００６２】
本発明の組成物には、慣用添加剤、たとえば増量剤、補強用充填剤、顔料、着色剤、紫外線安定剤、酸化防止剤、耐衝撃性改良剤などを添加してもよい。
【００６３】
実施例４−７及び比較例Ａ、Ｂ及びＣ
以下の表５に示す通り、アクリロニトリル−ブタジエン−スチレンと本発明のＰＴＦＥ／ＳＡＮブレンドの混合物を製造した。ＰＴＦＥ／ＳＡＮブレンドの添加量は活性ポリテトラフルオロエチレン含有量がＡＢＳ樹脂１００重量部当たり０．１重量部となる量である。
【００６４】
これらの組成物の機械的性質及び難燃性を表６に示す。
【００６５】
ビカー試験はＩＳＯ  ３０６標準法に従って行い、アイゾット衝撃強さ試験はＩＳＯ  １８０−１Ａ標準法に従って行い、伸び及び引張降伏応力試験はＩＳＯ５２７標準法に従って行い、そして多軸衝撃強さ試験はＩＳＯ  ６６０３−２標準法に従って行った。
【００６６】
0003920789.tif 000007
【００６７】
0003920789.tif 000008
【００６８】
比較例Ｄ−Ｆ及び実施例８−１１
以下の例では、各組成物の成分の割合は組成物の全重量に対する重量％で表した。
【００６９】
前記の実施例の場合と同様にして表７に示す組成物を製造した。
【００７０】
0003920789.tif 000009
【００７１】
これらの組成物の機械的性質及び難燃性を表８に示す。
【００７２】
0003920789.tif 000010
【００７３】
表８は、ポリカーボネート樹脂中に本発明の新規ブレンドを使用することによって、破断点伸びの格段に高い数値にみられるように、優れた難燃性及び最良の相溶性が得られることを示している。
【００７４】
比較例Ｇ−Ｉ及び実施例１２−１４
以下の例では、使用した成分の割合は樹脂１００重量部当たりの重量部で示す。
【００７５】
表９に示す混合物は、純粋なＰＴＦＥ及び本発明のブレンドと自消性ＰＣ／ＡＢＳポリマーブレンドとを混合することによって製造した。この自消性ＰＣ／ＡＢＳブレンドはポリカーボネート８０重量部とアクリロニトリル−ブタジエン−スチレン樹脂２０重量部及び慣用の添加剤（難燃剤、酸化防止剤、滑剤等）を含有する。
【００７６】
0003920789.tif 000011
【００７７】
表９の組成物の機械的性質及び難燃性の試験の結果を表１０に示す。
【００７８】
0003920789.tif 000012
【００７９】
表１０は、本発明によるＰＣ／ＡＢＳポリマーブレンドの組成物は多軸及びアイゾット衝撃強さに優れ、格段に優れた破断点伸びをもちながら、しかも良好な難燃性を保持していることを示している。
【図面の簡単な説明】
【図１】従来技術のポリマーブレンドの走査電子顕微鏡写真（倍率２５０００×）である。
【図２】本発明のポリマーブレンド（実施例１）の走査電子顕微鏡写真（倍率２５０００×）である。
【図３】本発明のポリマーブレンド（実施例３）の走査電子顕微鏡写真（倍率２５０００×）である。
【図１】
0003920789.tif 000013
【図２】
0003920789.tif 000014
【図３】
0003920789.tif 000015